(57)【要約】【課題】通常着用時において、高い通気性と防透け性を兼ね備え、かつ、姿勢の変化による生地の伸長時においても高い防透け性を有する多層織物を提供することを課題とする。【解決手段】以下（１）〜（３）を満たす多層構造織物。（１）通気量が３０〜２００ｃｃ／ｃｍ２・ｓｅｃ（２）防透け性が９０〜９９％（３）撚数が０〜２００Ｔ／Ｍの糸を含む  なかでも織物組織が緯二重組織であることが好ましい。また、撚数が０〜２００Ｔ／Ｍの糸が少なくとも緯糸の一部または全部に配されることが好ましい。【選択図】図１
2019157297.tif 000002
【特許請求の範囲】
【請求項１】
下記（１）〜（３）を満たす多層構造織物。
（１）通気量が３０〜２００ｃｃ／ｃｍ２・ｓｅｃ
（２）防透け性が９０%以上
（３）撚数が０〜２００Ｔ／Ｍの糸を含む
【請求項２】
経糸または緯糸が、一方の面から観察される露出度αと、もう一方の面から観察される露出度βの比β／αが１．２よりも大きい糸Ｘと、β／αが１．０以下の糸Ｙを含む請求項１に記載の多層構造織物。
【請求項３】
上記、糸Ｘと糸Ｙが下記（４）を満たす請求項２に記載の多層構造織物。
（４）糸Ｘの存在度（Ｋｘ）≦糸Ｙの存在度（Ｋｙ）
Ｋｘ：糸Ｘの存在度Ｋ
Ｋｙ：糸Ｙの存在度Ｋ
存在度Ｋ＝（当該糸の繊度：ｄｔｅｘ）×｛（当該糸の糸本数／２．５４ｃｍ）
【請求項４】
上記、糸Ｘと糸Ｙが下記（５）を満たす請求項２または３に記載の多層構造織物。
（５）糸Ｘの撚り係数が１６以下、かつ、糸Ｙの撚り係数が３０以上
【請求項５】
撚数が０〜２００Ｔ／Ｍの糸が少なくとも緯糸の一部または全部に配された請求項１〜４のいずれかに記載の多層構造織物。
【請求項６】
織物組織が緯二重組織である請求項１〜５のいずれかに記載の多層構造織物。
【請求項７】
撚数が０〜２００Ｔ／Ｍの糸が少なくとも緯二重織の裏糸の一部または全部に配された請求項６に記載の多層構造物。
【請求項８】
撚数が０〜２００Ｔ／Ｍの糸は無機粒子を１ｗｔ％以上含有するフィラメントから構成されるものである請求項１〜７のいずれかに記載の多層構造織物。
【請求項９】
撚数が０〜２００Ｔ／Ｍである糸が仮撚加工糸および／または単繊維がサイドバイサイド型で構成された捲縮糸を含む請求項１〜８のいずれかに記載の多層構造織物。
【請求項１０】
１０％伸長時の防透け性が９０％以上である請求項１〜９のいずれかに記載の多層構造織物。
【請求項１１】
上記、糸Ｘの撚数が０〜２００Ｔ／Ｍである請求項１〜１０のいずれかに記載の多層構造織物。
【請求項１２】
請求項１〜１１のいずれかに記載の多層構造織物を用いた衣料。
【発明の詳細な説明】
【技術分野】
【０００１】
本発明は、高い通気性と防透け性を兼ね備え、伸長時でも高い防透け性を有する多層構造織物に関する。
【背景技術】
【０００２】
夏用素材には発汗によるムレを防ぐために、通気性が求められるが、従来は絽織りのような特別な織機を用いることや、模紗組織のように組織的に糸状の片寄りを作成し隙間を作ることで通気性を確保し、婦人服、ブラウス及びシャツ等に用いられている。
【０００３】
しかしながら、前記の技術では生地の隙間が多いことにより、シャツ地やブラウス等直接肌の上に着る場合や、下着の上に着る場合、アンダーシャツや肌が隙間から見えてしまい、あたかも生地が透けて見えるような状態となるため、用途によっては不適である。例えば通気性の良好なジャケットに模紗組織織物を用いた提案がある（特許文献１）。
【０００４】
また、通気性と防透け性を両立すべく、模紗織りの組織のズレ部分を表組織と裏組織で相反する位置にずらした方法が提案されている（特許文献２）。
【先行技術文献】
【特許文献】
【０００５】
【特許文献１】特開平０９−２２８１１０号公報
【特許文献２】特開２００６−２２５８０６号公報
【発明の概要】
【発明が解決しようとする課題】
【０００６】
しかしながら特許文献１に開示の織物は、主用途がジャケットのような上着であるため、素肌の上に着ることがなく、防透け性は不十分であった。また、特許文献２に開示の織物は、通常着用時の通気性と防透け性は十分であるが、しゃがんだ際に生地が伸びてしまうと、通気部が拡大してしまい、防透け性が不十分であった。
【０００７】
そこで本発明は、通常着用時において、高い通気性と防透け性を兼ね備え、かつ、姿勢の変化による生地の伸長時においても高い防透け性を有する多層織物を提供することを課題とする。
【課題を解決するための手段】
【０００８】
上記課題を解決するために、本発明は以下の構成を取る。すなわち、
［Ｉ］下記（１）〜（３）を満たす多層構造織物。
（１）通気量が３０〜２００ｃｃ／ｃｍ２・ｓｅｃ
（２）防透け性が９０%以上
（３）撚数が０〜２００Ｔ／Ｍの糸を含む
【０００９】
［ＩＩ］経糸または緯糸が、一方の面から観察される露出度αと、もう一方の面から観察される露出度βの比β／αが１．２よりも大きい糸Ｘと、β／αが１．０以下の糸Ｙを含む［Ｉ］に記載の多層構造織物。
【００１０】
［ＩＩＩ］上記、糸Ｘと糸Ｙが下記（４）を満たす［ＩＩ］に記載の多層構造織物。
（４）糸Ｘの存在度（Ｋｘ）≦糸Ｙの存在度（Ｋｙ）
Ｋｘ：糸Ｘの存在度Ｋ
Ｋｙ：糸Ｙの存在度Ｋ
存在度Ｋ＝（当該糸の繊度：ｄｔｅｘ）×｛（当該糸の糸本数／２．５４ｃｍ）
【００１１】
［ＩＶ］上記、糸Ｘと糸Ｙが下記（５）を満たす［ＩＩ］または［ＩＩＩ］に記載の多層構造織物。
（５）糸Ｘの撚り係数が１６以下、かつ、糸Ｙの撚り係数が３０以上
【００１２】
［Ｖ］撚数が０〜２００Ｔ／Ｍの糸が少なくとも緯糸の一部または全部に配された［Ｉ］〜［ＩＶ］のいずれかに記載の多層構造織物。
【００１３】
［ＶＩ］織物組織が緯二重組織である［Ｉ］〜［Ｖ］のいずれかに記載の多層構造織物。
【００１４】
［ＶＩＩ］撚数が０〜２００Ｔ／Ｍの糸が少なくとも緯二重織の裏糸の一部または全部に配された［ＶＩ］に記載の多層構造物。
【００１５】
［ＶＩＩＩ］撚数が０〜２００Ｔ／Ｍの糸は無機粒子を１ｗｔ％以上含有するフィラメントから構成されるものである［Ｉ］〜［ＶＩＩ］のいずれかに記載の多層構造織物。
【００１６】
［ＩＸ］撚数が０〜２００Ｔ／Ｍである糸が仮撚加工糸および／または単繊維がサイドバイサイド型で構成された捲縮糸を含む［Ｉ］〜［ＶＩＩＩ］のいずれかに記載の多層構造織物。
【００１７】
［Ｘ］１０％伸長時の防透け性が９０％以上である［Ｉ］〜［ＩＸ］のいずれかに記載の多層構造織物。
【００１８】
［ＸＩ］上記、糸Ｘの撚数が０〜２００Ｔ／Ｍである［Ｉ］〜［Ｘ］のいずれかに記載の多層構造織物。
【００１９】
［ＸＩＩ］［Ｉ］〜［ＸＩ］のいずれかに記載の多層構造織物を用いた衣料。
【発明の効果】
【００２０】
本発明によれば、通常着用時において、高い通気性と防透け性を兼ね備え、かつ、姿勢の変化による生地の伸長時においても高い防透け性を有する多層織物を提供することができる。
【図面の簡単な説明】
【００２１】
【図１】模紗組織の組織図の一例を示す。
【図２】本発明の好ましい一形態である、表の模紗組織によって生じた組織ズレを裏糸で覆うように配した多層構造織物の組織図の例を示す。
【図３】実施例で製造した多層構造織物の組織図を示す。
【図４】実施例で製造した多層構造織物の組織図を示す。
【図５】実施例で製造した多層構造織物の組織図を示す。
【図６】実施例で製造した多層構造織物の組織図を示す。
【発明を実施するための形態】
【００２２】
以下、本発明について具体的に説明する。
【００２３】
本発明の多層構造織物は通気量が３０〜２００ｃｃ／ｃｍ２・ｓｅｃであることが重要である。より好ましくは４０〜２００ｃｃ／ｃｍ２・ｓｅｃ、更に好ましくは５０〜２００ｃｃ／ｃｍ２・ｓｅｃである。通気量を上記範囲とすることで、衣服として着用した際に外気と衣服内の空気循環が促進され発汗によるムレや運動による体温の上昇を防ぐことができる。通気量が３０ｃｃ／ｃｍ２・ｓｅｃよりも小さいと上記効果が得られにくく、２００ｃｃ／ｃｍ２・ｓｅｃよりも大きいと体温低下が過剰に進み快適性が損なわれる場合がある。
【００２４】
本発明の多層構造織物は防透け性が９０%以上であることが重要である。より好ましくは９３〜９９％。更に好ましくは９５％〜９９％である。防透け性が９０％よりも小さいと衣服として着用した際に下着が透け易くなる場合ある。
【００２５】
本発明の多層構造織物は撚数が０〜２００Ｔ／Ｍの糸を含むことが重要である。上記の糸を含むことで、糸の嵩高さが増し布帛の通気性が向上するとともに、光散乱が増強されることで防透け性も向上する。さらには、織物自体の伸びやすさに応じた伸長が発生したときに高い防透け性を有するようになる。より好ましくは撚数が０〜５０Ｔ／Ｍの糸を含むことであり、更に好ましくは０〜１０Ｔ／Ｍの糸を含むことである。なお、ここでいう撚数とは、後述の方法で測定された１メートル当たりの糸の回転数である。
【００２６】
また、上記撚数が０〜２００Ｔ／Ｍの糸として仮撚加工糸および／または単繊維がサイドバイサイド型で構成された捲縮糸を含むことで、糸の嵩高さがさらに増し、光散乱効果による防透け性に加え、布帛が伸長した際も嵩高性がよりいっそう低下しにくく、きわめて高い防透け性を保持できるため好ましい。
【００２７】
上記仮撚加工糸を製造するための仮撚加工方法としては、一般に用いられるピンタイプ、フリクションディスクタイプ、ニップベルトタイプおよびエアー加撚タイプ等のいかなる方法も採用することができる。形態としては、複数の単繊維からなる連続マルチフィラメント糸であり、その単繊維の断面が長さ方向に均一なものや太細があるものも使用することができ、断面形状が丸断面、三角、Ｙ型、Ｘ型、八葉型、中空型および扁平等不定形なものも使用することができる。
【００２８】
上記単繊維がサイドバイサイド型の繊維からなる捲縮糸は、固有粘度や共重合率等が異なる重合体を繊維の長さ方向に沿って張り合わせるため、それらの弾性回復率や収縮特性の差によって、高捲縮を発現したものである。なお、固有粘度や共重合比などは特に限定するものではない。形態としては、複数の単繊維からなる連続マルチフィラメント糸であることが好ましく、その単繊維の断面が長さ方向に均一なものや太細があるものも使用することができる。その単繊維の断面形状としては丸断面、だるま型、三角、Ｙ型、八葉型および扁平等不定形なものも使用することができる。また、このような捲縮糸に、さらに仮撚加工を施して用いることができる。
【００２９】
上記撚数が０〜２００Ｔ／Ｍの糸の繊度については、防透け性の観点から、他の構成糸の０．８〜１．５倍のものが好ましく用いられる。この範囲とすることで、嵩高くなりすぎてひきつれを起こすこともなく、極めて優れた防透け性を得ることができる。
【００３０】
また、本発明の多層構造織物は、経糸または緯糸が一方の面から観察される露出度αと、もう一方の面から観察される露出度βの比β／αが１．２よりも大きい糸Ｘと、β／αが１．０以下の糸Ｙを含むことが好ましい。
【００３１】
一方の面に対する露出度αと、もう一方の面に対する露出度βの比β／αが１．２よりも大きい糸Ｘと、β／αが１．０以下の糸Ｙを含むことで、糸Ｘを一方の面のみに優先的に配置することができ、糸の重なりによって防透け性が向上するため好ましい。β／αは、ある糸種の一方の面への露出度の偏りを表す指標である。
【００３２】
上記のような糸Ｘとして撚数が０〜２００Ｔ／Ｍの糸を用いることが好ましい。
【００３３】
なお、糸Ｘと糸Ｙは、経糸であれば経糸の中からそれぞれ選ばれる糸であり、緯糸であれば緯糸の中からそれぞれ選ばれる糸である。
【００３４】
なお、ここでいう糸Ｘ、糸Ｙは、それぞれ、同じ糸種であっても撚り係数が５以上の差があるもの、または、異なる層に配された糸はそれぞれ異なる糸として取り扱う。
【００３５】
また上記多層構造織物は、糸Ｘと糸Ｙが下記（４）を満たすことが好ましい。
【００３６】
（４）糸Ｘの存在度（Ｋｘ）≦糸Ｙの存在度（Ｋｙ）
Ｋｘ：糸Ｘの存在度Ｋ
Ｋｙ：糸Ｙの存在度Ｋ
存在度Ｋ＝（当該糸の繊度：ｄｔｅｘ）×（当該糸の糸本数／２．５４ｃｍ）
【００３７】
また、糸Ｘの存在度（Ｋｘ）≦糸Ｙの存在度（Ｋｙ）とすることで、糸Ｘが適度に露出し、防透け性を損なわずに通気性を確保できるため好ましい。上記において、露出度は、ある糸種について、多層構造織物をある面から見た場合に観察される、単位面積当たりのその糸の露出面積を表すものである。なお、糸Ｘ、糸Ｙに相当する糸が複数存在する場合は、それぞれの存在度Ｋの総和をＫｘ、Ｋｙとする。
【００３８】
また上記多層構造織物は、糸Ｘと糸Ｙが下記（５）を満たすことが好ましい。
【００３９】
（５）糸Ｘの撚り係数が１６以下、かつ、糸Ｙの撚り係数が３０以上
糸Ｘの撚り係数が１６以下、かつ、糸Ｙの撚り係数が３０以上とすることで、嵩高性が小さい糸Ｙで隙間を形成し通気性を向上させつつ、嵩高性が大きい糸Ｘで一方の面からその隙間を覆うことで防透け性も付与できるため好ましい。なお、糸Ｘは撚り係数が０であってもよい。
【００４０】
本発明の多層構造織物に使用する繊維素材は特に限定されず、綿や麻の天然繊維、ウール等の動物繊維、レーヨン等の再生繊維、アセテート等の半合成繊維、ポリエステル繊維等の合成繊維等用いることができる。また、繊維形態も紡績糸やフィラメント等特に限定がなく、各素材を混紡した紡績糸等も使用できる。また、防透け性を向上させる観点で、無機粒子等の含有が比較的容易な合成繊維が特に好ましい。
【００４１】
上記撚数が０〜２００Ｔ／Ｍの糸は、経糸、緯糸いずれにも好ましく用いられるが、製織時の糸種変更が容易な点から特に緯糸に用いることが好ましい。
【００４２】
また、上記撚数が０〜２００Ｔ／Ｍの糸は無機粒子を１ｗｔ％以上含有するフィラメントから構成されることが防透け性向上の観点から好ましい。このような無機粒子を含む糸における無機粒子の含有量は２〜１５ｗｔ％であることがより好ましい。無機粒子の含有量がこの範囲であると、防透け性向上効果きわめて顕著である。また、無機粒子としては特に限定されるものではないが、酸化ケイ素、酸化チタン、アルミナ、炭酸バリウム、硫酸バリウム等が挙げられ、防透け性の観点から酸化チタンが特に好ましい。
【００４３】
また、本発明の多層構造織物の織組織としては、本発明の規定を満たす限り特に制限はないが、少なくとも１層に組織係数の大きい部分と小さい部分を隣り合わせる織組織とし、当該組織で生じた組織ズレを覆うようにその他の層の糸を配して構成することが好ましい。組織係数（Ｍ）とは、Ｍ＝（完全組織あたりの糸数）／（完全組織あたりの交錯点の数）から算出され、密な組織である場合に組織係数が小さい、疎な組織である場合に組織係数が大きいという。上記組織係数の大きい部分と小さい部分を隣り合わせる織組織は、意匠性にも優れることから、表組織など、目に触れる側の組織に配することが好ましい。さらには緯二重組織であることが製織の工程が簡便で生産性が高いことから好ましい。また、表の組織は通気性を向上させる観点から模紗、モック・レノ、擬絽、目透織といわれる組織ズレを生じる組織であることが好ましく、生産性の観点から模紗織であることがより好ましい。また、通気性を保ちつつ、防透け性を向上させるために表組織で生じた組織ズレを覆うように裏糸を配列した緯二重組織であることが最も好ましい形態である。
【００４４】
ここでいう組織ズレについて以下説明する。通常織物の経糸および／または緯糸は均等に並んでいるものであるが、組織係数の大きい部分と小さい部分を隣り合わせることにより、組織係数の小さい部分の経糸および／または緯糸が大きい部分にずれて、組織係数の小さい部分の経糸および／または緯糸の並びが疎、組織係数の大きい部分の経糸および／または緯糸の並びが密になるので、経糸および／または緯糸の並びが不均一となる。そして、経糸および／または緯糸の密度を他の部分に比べて低くし織物の経糸および／または緯糸の並びを疎にすることで生じた隙間を組織ズレという。
【００４５】
図１には本発明の表組織として好ましい模紗組織の組織図の例を示す。また、図２には本発明の好ましい一形態である、表の模紗組織によって生じた組織ズレを裏糸で覆うように配した多層構造織物の組織図の例を示す。また、図３〜６は多層構造織物の組織図を示す。
【００４６】
図１の組織図は組織係数の小さい平組織２と組織係数の大きい３／３マット組織３からなり、平組織２を構成する糸が３／３マット組織側にずれることで境界部に組織ズレ１ａが形成される。図２の組織図では、経糸ａと緯糸Ａ、Ｂおよび緯模紗組織によって生じた組織ズレを裏糸２ａとして配された緯糸Ｃにより覆うように配されている。図３も図２と同様に生じた組織ズレを裏糸２ａとして配された緯糸Ｃにより覆うように配されているが、平組織の比率が図２よりも多いため組織ズレの生じる頻度は低い。図４は平組織と３／３マット組織の配列を変化させ、組織ズレによる隙間を小さくしたものである。図５は表の組織は図３と同様であるが、裏糸２ａとして配された緯糸Ｃの糸の浮きが短いものである。図６は平組織と３／３マット組織の配列を変化させ図２と比べて組織ズレを生じる箇所を増やし、組織ズレによる隙間を小さくしたものである。
【００４７】
さらに、上記緯二重織物は緯糸に撚数が０〜２００Ｔ／Ｍの糸を含むことが好ましく、より好ましい形態は緯二重織物の裏糸に撚数が０〜２００Ｔ／Ｍの糸を含むことである。撚数が上記範囲である糸を緯糸に用いることで製織時の糸種の切替えが簡便となり生産性が高くなる。
【００４８】
本発明の多層構造織物は撚数が０〜２００Ｔ／Ｍの糸を含むが、他の糸を併用してもよい。
【００４９】
上記他の糸としては、綿や麻の天然繊維、ウール等の動物繊維、レーヨン等の再生繊維、アセテート等の半合成繊維、ポリエステル繊維等の合成繊維等が挙げられる。また、繊維形態も紡績糸やフィラメント等特に限定がなく、各素材を混紡した紡績糸等も使用できる。防透け性をさらに向上させる観点で、繊維中への無機粒子の含有が比較的容易な合成繊維を他の糸として用いることが特に好ましい。また、組織中では、前述した組織ズレを形成する組織係数の高い部分と低い部分を隣り合わせる織組織の経糸および／または緯糸として配置することで隙間が大きくなり、通気量が向上するため好ましい。
【００５０】
上記他の糸は無機粒子を１ｗｔ％以上含有するフィラメントから構成されることが防透け性向上の観点から好ましい。このような無機粒子を含む糸における無機粒子の含有量は当該糸中２〜１５ｗｔ％であることがより好ましい。無機粒子の含有量が少ないと光散乱による防透け性向上効果が低下する場合がある。また、無機粒子としては特に限定されるものではないが、酸化ケイ素、酸化チタン、アルミナ、炭酸バリウム、硫酸バリウム等が挙げられ、防透け性の観点から酸化チタンが特に好ましい。
【００５１】
前記糸Ｘとして撚数が０〜２００Ｔ／Ｍの糸を用いるとき、前記糸Ｙとして上記他の糸を用いることが好ましい。
【００５２】
また、本発明の多層構造織物のカバーファクターは、１５００〜４５００の範囲であることが好ましい。カバーファクターが１５００未満では２重織りにしたときに、組織が甘くなりすぎるため防透け性が低下したり、多重織りを構成できない場合がある。また、カバーファクターが４５００を超えると多重織物であっても組織がきつくなりすぎるため組織ズレを起こすことができないことがある。そのため、カバーファクターを１８００から３０００の範囲にすることがさらに好ましい態様である。
【００５３】
ここでカバーファクターは、次式にて表される。
カバーファクター＝ Ｎ１（Ｄ１）１／２＋Ｎ２（Ｄ２）１／２
（ 式中、Ｎ１は経糸密度（本／２．５４ｃｍ）、Ｎ２は緯糸密度（本／２．５４ｃｍ） 、Ｄ１は経糸の繊度（ｄｔｅｘ）、Ｄ２は緯糸の繊度（ｄｔｅｘ）をそれぞれ表す。また、多層構造となる場合は、全ての層の糸本数を密度とする）
【００５４】
本発明においては、組織ズレを生じる箇所の数やそれにより生じる隙間の大きさの増減、組織ズレを覆うように配する糸の繊度、嵩高性を制御することにより、通気度、防透け性、伸長時の防透け性を調整することができる。
【００５５】
また、本発明の好ましい態様においては、本発明の多層構造織物は１０％伸長時の防透け性が顕著に改良され、例えば９０％以上を達成することも可能である、１０％伸長時の防透け性が９０％以上であると、例えばボトムとして着用した際に、姿勢が変わって生地が引き伸ばされた場合でも下の生地が透けにくいためきわめて好ましい。本発明のより好ましい態様では９３％〜９９％、さらに好ましい態様では９５％〜９９％を達成することも可能である。１０％伸長時の防透け性を上記の範囲とするためには、コンジュゲート糸もしくは加工糸などのかさ高い糸を含むことがストレッチ性の付与と光散乱による防透け性の付与の観点から好ましい。
【００５６】
かくして得られる本発明の多層構造織物は、通常着用時において高い通気性と防透け性を兼ね備え、かつ、姿勢の変化による生地の伸長時においても高い防透け性を有するため、夏用のボトムやジャケットなどの衣料に好ましく用いることができる。
【実施例】
【００５７】
以下、本発明について実施例を挙げて説明するが、本発明は必ずしもこれらに限定されるものではない。
【００５８】
［特性の評価方法］
（ａ）通気量
ＪＩＳ  Ｌ１０９６（２０１０）  ８．２６．１  Ａ法（フラジール法）に従う。
【００５９】
（ｂ）防透け性
以下に示す条件にて測定したＫｆｗ、Ｌｆｂ、Ｌｗ、Ｌｂから式１にて防透け性を算出し、５枚の平均値で表す。
【００６０】
試料サイズ：２０ｃｍ×２０ｃｍ
測定装置：分光測色計  ＣＭ−３６００ｄ（コニカミノルタ社製）
測定条件：主光源  Ｄ６５
視野角  １０°
測定モード  反射（ＳＣＥ）
測定径  ２５．４ｍｍ
算出方法：
防透け性（％）＝１００−（Ｌｆｗ−Ｌｆｂ）／（Ｌｗ−Ｌｂ）×１００    （式１）
Ｌｗ：白生地のポリエステルタフタ（Ｌ＊＝９０〜９１）のＬ＊
Ｌｂ：黒生地のポリエステルタフタ（Ｌ＊＝１９〜２０）のＬ＊ 
Ｌｆｗ：測定対象の生地の裏側に、Ｌｗ測定で使用した白生地のポリエステルタフタを重ねて測定した際のＬ＊
Ｌｆｂ：測定対象の生地の裏側に、Ｌｂ測定で使用した黒生地のポリエステルタフタを重ねて測定した際のＬ＊
【００６１】
（ｃ）１０％伸長時の防透け性
測定対象の生地を一方向に１０％伸長した状態で固定し、その状態での試料サイズを２０ｃｍ×２２ｃｍとした以外は（ｂ）と同様に測定した防透け性を１０％伸長時の防透け性（％）とする。
【００６２】
（ｄ）撚数
多層構造体から対象となる糸を張力がかからないように採取し、ＪＩＳ  Ｌ１０１３  ８．１３．１に従って測定する。
【００６３】
（ｅ）無機粒子含有量
純度９８％以上のＯ−クロロフェノール（ＯＣＰ）１０ｍＬ中に対象となる糸を０．８ｇ溶かし、遠心分離した後、得られた無機微粒子重量を測定して下記の式から含有量を算出した。
【００６４】
無機微粒子含有量(ｗｔ％)＝(遠心分離にて得られた無機微粒子重量／溶解前試料ポリマー重量)×１００ 
【００６５】
（ｆ）織密度
ＪＩＳ  Ｌ  １０９６（２０１０）  ８．６．１  Ａ法（ＪＩＳ法）に従う。
【００６６】
（ｇ）露出度
マイクロスコープ（キーエンス株式会社製 ＶＨＸ−２０００）で多層構造織物の面方向と垂直をなす角度から、１ｃｍ四方以上の視野となるように観察する。得られた画像から、マイクロスコープに内蔵の面積計算ソフトを用いて単位面積当たりのその糸の露出面積（露出率）を算出する。３視野観測し、その平均値を露出度とする。
【００６７】
（ｈ）存在度
各糸の存在度は下記式により算出した。
【００６８】
存在度Ｋ＝（当該糸の繊度：ｄｔｅｘ）×（当該糸の糸本数／２．５４ｃｍ）
繊度はＪＩＳ  Ｌ１０１３：２０１０（化学繊維フィラメント糸試験方法）に準じて測定した。当該糸の糸本数は織密度と使用した各糸の使用本数の比率から算出した。
【００６９】
（ｉ）撚り係数
撚り係数＝（撚数：Ｔ／ｍ）／（繊度：ｄｔｅｘ）１／２
【００７０】
（ｊ）着用評価
多層構造織物で作成したボトムを着用し、しゃがんだ時の下生地の透け度合いを以下の４段階で官能評価した。Ａ〜Ｃは合格、Ｄは不合格である。
Ａ：全く透けない
Ｂ：ほとんど透けない
Ｃ：やや透ける
Ｄ：透ける
【００７１】
（実施例１）
９０ｄｔｅｘ−４８フィラメントで酸化チタンを６ｗｔ％含有するポリエステルフィラメント仮撚加工糸（加工糸Ａ）と８４ｄｔｅｘ−４８フィラメントで酸化チタンを６ｗｔ％含有するポリエステルフィラメント仮撚加工糸（加工糸Ｂ）を表１、表２に示すように使用し、図２に示す織組織に従い通常のエアジェットルームを用いて表３に示す生機密度の緯二重織物を製織した。
【００７２】
次いで、通常の液流染色仕上げ加工を施し、表３に示す仕上げ密度の織物を得た。得られた織物の物性を表４に示す。高通気性と優れた防透け性を兼ね備え、生地伸長時の防透け性も良好な多層構造織物であった。
【００７３】
（実施例２、３）
表１、表２に記載の組織、糸使いとする以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７４】
（実施例４）
８４ｄｔｅｘ−４８フィラメントで酸化チタンを０．８ｗｔ％含有するポリエステルフィラメント仮撚加工糸（加工糸Ｃ）を用いたこと以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７５】
（実施例５〜９）
表１、表２に記載の組織、糸使いとする以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７６】
（実施例１０）
緯糸Ｂとして８４ｄｔｅｘ−４８フィラメントで酸化チタンを０．５ｗｔ％含有するポリエステルフィラメントコンジュゲート糸（コンジュゲート糸Ｄ）を用いたこと以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７７】
（実施例１１）
緯糸Ｂとして綿番手３０Ｓ（１９７ｄｔｅｘ）である綿７０％麻３０％の混紡紡績糸（Ｃ７０Ｌ）を用いたこと以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７８】
（実施例１２、１３）
表１、表２に記載の組織、糸使いとする以外は実施例１と同様の手法で製織と加工を行い、表３に示す仕上げ密度の織物を得た。得られた織物の物性を表４に示す。高通気性と優れた防透け性を兼ね備え、生地伸長時の防透け性も良好な多層構造織物であった。
【００７９】
（比較例１）
表１、表２に記載の組織、糸使いとする以外は実施例１と同様の手法で製織と加工を行い、表３に示す仕上げ密度の織物を得た。得られた織物の物性を表４に示す。通気量が不十分で、衣服として着用した際の快適性が劣る多層構造織物であった。
【００８０】
（比較例２）
表１、表２に記載の組織、糸使いとする以外は実施例１と同様の手法で製織と加工を行い、表３に示す仕上げ密度の織物を得た。得られた織物の物性を表４に示す。防透け性が不十分な多層構造織物であった。
【００８１】
（比較例３）
表１、表２に記載の組織、糸使いとする以外は実施例１と同様の手法で製織と加工を行い、表３に示す仕上げ密度の織物を得た。得られた織物の物性を表４に示す。１０％伸長時の防透け性が不十分な多層構造織物であった。
【００８２】
（比較例４）
綿番手３０Ｓ（１９７ｄｔｅｘ）であるポリエステル繊維６５％綿３５％の混紡紡績糸（Ｔ／Ｃ）を用い、表１、表２に記載の組織、糸使いとする以外は実施例１と同様の手法で製織と加工を行い、表３に示す仕上げ密度の織物を得た。得られた織物の物性を表４に示す。得られた織物の物性を表２に示す。１０％伸長時の防透け性が不十分な多層構造織物であった。
【００８３】
【表１】
2019157297.tif 000003
【００８４】
【表２】
2019157297.tif 000004
【００８５】
【表３】
2019157297.tif 000005
【００８６】
【表４】
2019157297.tif 000006
【産業上の利用可能性】
【００８７】
本発明によれば、高い通気性と防透け性を兼ね備え、伸長時でも高い防透け性を有する多層構造織物が得られ、衣服用素材として新しい用途展開を図ることができる。
【符号の説明】
【００８８】
１ａ：組織ズレ
２：平組織
３：３／３マット組織
ａ：経糸
Ａ：緯糸
Ｂ：緯糸
Ｃ：緯糸
２ａ：裏糸
【図１】
2019157297.tif 000007
【図２】
2019157297.tif 000008
【図３】
2019157297.tif 000009
【図４】
2019157297.tif 000010
【図５】
2019157297.tif 000011
【図６】
2019157297.tif 000012